АКТИВАЦИЯ ПАРОМ САМОАКТИВИРУЮЩЕГОСЯ КАТАЛИЗАТОРА ПРОЦЕССА ГИДРООБРАБОТКИ

1. Способ активации самоактивирующегося катализатора гидрообработки, использующегося в обработке тяжелого углеводородного сырья, содержащий этап, на котором приводят в контакт самоактивирующийся катализатор гидрообработки с паром.
2. Способ по п. 1, в котором количество пара, с которым контактирует самоактивирующийся катализатор, находится в диапазоне от 0,01 до 10 мас.% в расчете на массу тяжелого углеводородного сырья.
3. Способ по п. 2, в котором пар вводят в тяжелое углеводородное сырье до контакта тяжелого углеводородного сырья с самоактивирующимся катализатором гидрообработки.
4. Способ по п. 2, в котором пар вводят в емкость реактора, содержащую самоактивирующийся катализатор.
5. Способ по п. 1, в котором воду добавляют к тяжелому углеводородному сырью, при температуре, достаточной для превращения воды в пар, до контакта тяжелого углеводородного сырья с самоактивирующимся катализатором процесса гидрообработки.
6. Способ по п. 1, в котором количество пара, с которым приводят в контакт самоактивирующийся катализатор, находится в диапазоне от 2 до 6 мас.% от массы тяжелого углеводородного сырья.
7. Способ по п. 2, в котором тяжелое углеводородное сырье, обработанное самоактивирующимся катализатором гидрообработки, имеет концентрацию никеля в диапазоне от 1 массовых частей на миллион (ч./млн) до 250 массовых ч./млн, содержание ванадия находится в диапазоне от 5 до 250 массовых ч./млн, a содержание серы - в диапазоне от 2 до 8 мас.%.
8. Способ по п. 7, в котором вышеупомянутый самоактивирующийся катализатор гидрообработки, который активируют паром, включает: обожженную частицу, содержащую совместно перетертую смесь, полученную совместным перетиранием порошка неорганического оксида, порошка триоксида молибдена и соединения никеля, и затем формованием перетертой смеси в частицу, которую обжигают, чтобы таким образом обеспечить обожженную частицу, содержащую молибден, присутствующий в количестве в диапазоне от 1 до 10 мас.%, в качестве металла, и в расчете на общую массу обожженной частицы, и никель, который присутствует в таком количестве, что массовое соотношение никеля и молибдена меньше чем 0,4, и при этом обожженная частица имеет такое распределение пор по размерам, что меньше чем 70% от общего объема пор обожженной частицы составляют поры с диаметром в диапазоне от 70 до 150 Å, по меньшей мере, 10% от общего объема пор обожженной частицы составляют поры с диаметром в диапазоне от 130 до 300 Å, и от 1% до 10% от общего объема пор обожженной частицы составляют поры обожженной частицы с диаметром больше чем 1000 Å.
9. Способ по п. 8, в котором самоактивирующийся катализатор, содержащий обожженную частицу, подвергают обжигу при контролируемой температуре обжига в диапазоне от около 450ºC (842ºF) до около 900ºC (1652ºF) в течение времени обжига, которое эффективно обеспечивает самоактивирующийся катализатор с заданной поровой структурой.
10. Способ по п. 9, в котором самоактивирующийся катализатор, содержащий обожженную частицу, подвергается обжигу при контролируемой температуре обжига в диапазоне от около 700ºC (1292ºF) до около 790ºC (1454ºF) в течение времени обжига, которое эффективно обеспечивает самоактивирующийся катализатор с заданной поровой структурой.